ИЗВЛЕЧЕНИЕ НИКЕЛЯ И КОБАЛЬТА С ИСПОЛЬЗОВАНИЕМ НЕПРЕРЫВНОГО ИОННОГО ОБМЕНА

1. Способ извлечения никеля и кобальта из раствора технологического щелока путем обработки раствора технологического щелока в условиях процесса непрерывного ионного обмена, включающего множество ионообменных слоев, содержащих селективную в отношении никеля ионообменную смолу, которые проходят через индивидуальные технологические зоны в качестве части контура извлечения никеля, причем способ включает следующие стадии, на которых:
(а) пропускают раствор технологического щелока через ионообменный слой для поглощения никеля ионообменной смолой и образования раствора кобальтсодержащего рафината,
(b) пропускают раствор серной кислоты через насыщенный ионообменный слой для десорбирования никеля из ионообменной смолы и получения никельсодержащего элюата,
(с) пропускают промывной раствор через десорбированный ионообменный слой,
(d) корректируют значение рН раствора кобальтсодержащего рафината до величины рН по меньшей мере 2,3,
(е) пропускают раствор кобальтсодержащего рафината через ионообменный слой для предварительного поглощения кобальта ионообменной смолой,
(f) повторяют стадии (а)-(е), пока концентрация кобальта в растворе кобальтсодержащего рафината не повысится до уровня, по меньшей мере вдвое большего, чем в растворе технологического щелока, и
(g) удаляют первую часть раствора кобальтсодержащего
рафината на стадии (d) из контура извлечения никеля для последующего извлечения кобальта, и
(h) проводят вторую часть раствора кобальтсодержащего рафината со стадии (d) на стадию (е).
2. Способ по п. 1, в котором молярное количество кобальта, выведенного из контура извлечения никеля на стадии (g), находится в пределах 25% от общего молярного количества кобальта, введенного в контур извлечения никеля на стадии (а).
3. Способ по п. 1, в котором массовый баланс кобальта, выведенного из контура извлечения никеля, приблизительно равен кобальту в растворе технологического щелока, введенном в контур извлечения никеля.
4. Способ по п. 1, в котором раствор кобальтсодержащего рафината, выведенный из контура извлечения никеля на стадии (g), дополнительно обрабатывают по меньшей мере одним из следующих способов для извлечения кобальта: экстракцией растворителями, нейтрализацией-осаждением, электрохимическим извлечением, кристаллизацией, мембранным обезвоживанием и ионным обменом.
5. Способ по п. 1, в котором раствор кобальтсодержащего рафината, выведенный из контура извлечения никеля на стадии (g), проводят через процесс непрерывного ионного обмена, включающий множество ионообменных слоев, содержащих селективную в отношении кобальта ионообменную смолу, которые проходят через индивидуальные технологические зоны как часть контура извлечения кобальта, включающего стадии, на которых:
пропускают раствор кобальтсодержащего рафината через ионообменный слой для поглощения кобальта ионообменной смолой, и
затем пропускают раствор серной кислоты через насыщенный ионообменный слой для десорбирования кобальта из ионообменной смолы и получения кобальтсодержащего элюата.
6. Способ по п. 1, в котором стадия (а) включает пропускание раствора технологического щелока через многочисленные ионообменные слои для поглощения никеля ионообменной смолой и получения раствора кобальтсодержащего рафината, и в котором часть раствора кобальтсодержащего рафината со стадии (а) выводят из контура извлечения никеля для последующего извлечения кобальта.
7. Способ по п. 1, в котором стадия (h) включает добавление восстановителя к раствору кобальтсодержащего рафината со стадии (d) перед стадией (е).